再将其在450°C左右的温度下烧结10~20分钟,形成气密层121完成封接。例如,He-Xe系、Ne-Xe系的惰性气体制得PDP100。220加压供向箱体230。隔壁109之间的间隔W最好在约130μm~200μm,通常设定为30μm~130μm。25°C时的1500~30000厘泊(CP)。(0.1~5wt%)等。(Y、Gd)1-xBO3:Eux或Y2-XO3:Eux表示的化合物。其中,Eu元素对Y元素的取代量X较好是在0.05≤X≤0.20的范围内。另外,低于该取代量时,发光中心Eu的组成比率降低,所以亮度下降,不能用作荧光体。Zn元素的一部分被Mn取代的化合物。Mn元素对Zn元素的取代量X在0.01≤X≤0.20的范围内。Ba1-xMgAl10O17:Eux或Ba1-x-ySryMgAl10O17:Eux表示的化合物。与上述同样的理由,上述蓝色荧光体中Eu元素对Ba元素的取代量X在0.03≤X≤0.20和0.1≤Y≤0.5的范围内。(100~300°C)、规定压力(0.2MPa~10MPa)下进行12~20小时的水热合成。Ba1-xMgAl10O17:Eux。Mg、Al被4价离子取代的Ba1-x-ySryMgAl10O17:Eux。0.1μm~3.0μm左右。制得0.1μm~3μm的绿色荧光体。0.001wt%~0.5wt%。例如,氨水溶液,由此制成水合物。例如,温度100~300°C、压力0.2~10MPa下,进行规定时间,例如,2~20小时的水热合成。1价氧化物的(Zn1-xMnx)2SiO4。0.1~2.0μm左右,其形状为球状。例如,氨水溶液,制得水合物。得到Y2-xO3:Eux。0.1~2.0μm左右,且形状为球形。Ba1-xMgAl10O17:Eux。Ba1-x-ySryMgAl10O17:Eux。1500~30000CP的范围内。0.1~3.0μm,最大粒径在8μm以下。由此用式{[(施加后的亮度-施加前的亮度)/施加前的亮度]×100}求出亮度变化率。-4.1%、密封步骤中为-13.2%。相比这些,试样1~10分别为-0.2%~0.5%和-1.8%~-2.3%的低值。试样11为-20.5%,但试样1~10为-3.0%~-3.8%的低值。(Zn-O,Si-O附近的氧缺陷)。其结果表明,烃类气体的吸附(100°C~400°C附近)峰比添加1价氧化物的试样(试样No.1~10)多出10倍。(Li2O)、氧化钠(Na2O)、氧化钾(K2O)、氧化铯(Cs2O)、氧化铷(Rb2O)、氧化铜(Cu2O)、氧化银(Ag2O)的任何一种以上。0.001wt%~0.5wt%。